(57)【要約】  本発明は、液体高炉銑または高炉銑と同等の組成を有する液体金属などの液体溶銑を脱リンする方法であって、溶銑の鋳込み流れが溶銑を含む容器から精製ユニット中へ放出され、精製ユニット中で溶解スラグを形成する添加剤の１つ以上の流れ、および鋳込み流れを細分化し、溶銑を溶解金属液滴へと変化させる１つ以上の気体流が、鋳込み流れ中に注ぎ込まれ、１つ以上の気体流および／または１つ以上の添加剤の流れが気体形態または化合物形態の酸素を含み、溶解液滴の落下中かつ精製ユニットの下方に配置された受け取り容器中で収集される前に金属液滴、酸素および溶解スラグ間での脱リン反応を可能とする方法、およびその方法を実施する装置に関するものである。
2014521837.tif 000002
【特許請求の範囲】
【請求項１】
液体高炉銑または高炉銑と同等の組成を有する液体金属などの液体溶銑を脱リンする方法であって、前記溶銑の鋳込み流れが前記溶銑を含む容器から精製ユニット中へ放出され、前記精製ユニット中で溶解スラグを形成する添加剤の１つ以上の流れ、および前記鋳込み流れを細分化し、溶銑を溶解金属液滴へと変化させる１つ以上の気体流が、前記鋳込み流れ中に注ぎ込まれ、１つ以上の前記気体流および／または１つ以上の添加剤の流れが気体形態または化合物形態の酸素を含み、前記溶解液滴の落下中かつ前記精製ユニットの下方に配置された受け取り容器中で収集される前に前記金属液滴、前記酸素および前記溶解スラグ間での脱リン反応を可能とする、方法。
【請求項２】
前記液体溶銑が請求項１による脱リン以前に脱硫される、請求項１に記載の方法。
【請求項３】
前記１つ以上の添加剤の流れ、および／または前記１つ以上のガス流が、酸素、窒素、天然ガス、他のガス、石灰粉または石灰粒、フラックス粉またはフラックス粒、他の粉または粒の１種以上を注入するための、１つ以上の注入機構を含む１つ以上の個別の多目的バーナーモジュールまたはノズルを用いて提供される、請求項１または２に記載の方法。
【請求項４】
前記１つ以上の気体流が、前記溶銑の流れに対して下方に角度αで向けられる、請求項１〜３のいずれか一項に記載の方法。
【請求項５】
前記角度αが、前記鋳込み流れに向かって０°〜９０°、より好ましくは１０°〜４５°、である、請求項４に記載の方法。
【請求項６】
前記１つ以上の添加剤の流れが、石灰、予備溶解されたスラグ、フラックス、合金鉄または合金粉もしくは合金粒の１種以上を含む、請求項１〜５のいずれか一項に記載の方法。
【請求項７】
前記金属液滴が、１μｍ〜２０ｍｍの直径、より好ましくは１００μｍ〜３０００μｍの直径、を有する、請求項１〜６のいずれか一項に記載の方法。
【請求項８】
前記受け取り容器がガス攪拌されている、請求項１〜７のいずれか一項に記載の方法。
【請求項９】
前記添加剤が、回収された脱炭転炉スラグを含むか、回収された脱炭転炉スラグからなる、請求項１〜８のいずれか一項に記載の方法。
【請求項１０】
前記受け取り容器中の前記溶銑が、実質的に滓取またはスラグ除去操作に付されて、転炉に充填する前および前記転炉内での脱炭操作前に前記スラグを前記溶銑から除去する、請求項１〜９のいずれか一項に記載の方法。
【請求項１１】
請求項１〜１０のいずれか一項に記載の方法を実施する装置であって、前記装置が、液体高炉銑または高炉銑と同等の組成を有する液体金属などの、前記液体溶銑を収容する容器を含み、前記溶銑は好ましくは既に脱硫されており、前記容器は前記溶銑の鋳込み流れを精製ユニット中に放出する手段を含み、前記精製ユニットは１つの反応チャンバーを有し、前記精製ユニットは、気体流を前記溶銑の前記鋳込み流れ内に注入して前記鋳込み流れを溶解金属液滴に細分化する少なくとも１つの第１の注入手段、および添加剤の流れを前記鋳込み流れ内および／または前記溶解液滴内に注入する少なくとも１つの第２の注入手段、および廃プロセスガスのための排出口、および前記溶解液滴が受け取り容器内で収集されることを可能とする排出口とを備える、装置。
【請求項１２】
気体流を注入する前記少なくとも１つの注入手段、および／または添加剤の流れを鋳込み流れに注入する前記少なくとも１つの第２の注入手段が、前記鋳込み流れに対して０°（前記鋳込み流れに平行）〜６０°、好ましくは少なくとも１０°および／または多くとも４５°、の角度αで取り付けられている、請求項１１に記載の装置。
【請求項１３】
１つ、それ以上または全ての前記注入手段が超音速噴出である、請求項１１または１２に記載の装置。
【請求項１４】
追加の注入手段が、前記精製ユニットの上端または側壁に沿って提供される、請求項１１〜１３に記載の装置。
【請求項１５】
前記受け取り容器が、ガス攪拌、好ましくは底攪拌、されている、請求項１１〜１４３のいずれか一項に記載の装置。
【請求項１６】
使用時に前記溶銑を収容する前記容器と前記精製ユニットとの間に、タンディッシュを備え、連続製造および安定した一定の鉄静水頭を可能とし、前記タンディッシュが前記溶銑の流れを前記精製ユニット内に放出するための穴を備える、請求項１１〜１５のいずれか一項に記載の装置。
【発明の詳細な説明】
【技術分野】
【０００１】
本発明は、液体高炉銑または高炉銑と同等の組成を有する液体金属（以下、溶銑という）などの、液体溶銑を脱リンする方法および装置に関するものである。
【０００２】
高品質の低リン鉱石は、入手可能性が極端に限られるにつれて非常に高価になり得るため、このような状況下では、鉄鋼会社はより豊富に存在するより高いリン含有量の鉱石を用いる必要がある。鋼中の低いリンレベルに関する現在および将来の製品構成の要求を満たすために、高いリン含有量に起因する溶銑の高いリンレベルを、現行の製鋼運用実務を修正することによって調整する必要があるであろう。
【０００３】
以前の溶銑リン前処理製造プロセスには、高炉湯道におけるケイ素除去に続いて、粉状およびガス状の脱リン剤を注入することによる混銑車におけるリン除去が含まれる。この手順により、混銑車における大幅な温度降下（熱エネルギー）と共にケイ素が溶銑から除去され（化学エネルギー）、その結果として、充填時に高い溶銑比率（例えば＞９０％）が必要となる。材料として大量のスクラップを用いるように設計され、それにより７０％〜８５％の典型的な充填時の溶銑比率を有するプラント、例えば欧州の製鉄所の大部分、に対して、この方法は実際的に実行可能では無い。
【０００４】
あるいは、「予備の」ＢＯＳ転炉が溶銑リン前処理に用いられることができ、これにより溶銑（スクラップ無し）は、石灰または予備溶融されたスラグと共に、非常に短い処理時間（例えば、８分未満）で、多かれ少なかれ通常は「脱リン」転炉中に吹き付けられる。一般的に、これはスラグに含有されたリンの大部分を移動するのに十分な時間である。脱リンされた金属は次いで、慣習的に取鍋に注ぎ込まれ、次いで「脱炭」転炉にスクラップと共に充填される。しかし、この手順は「予備の」ＢＯＳ転炉が無い場合は選択肢とはならない。さらに、そのような手順が現存の製鋼所組み込まれた場合、主要な運用面での変更を必要とするという物流面での難題をもたらし、製鉄所の運用において予想される硬直性につながるであろう。「未建設地」上では、「脱リン」転炉の選択肢には、酸素ランストラベル（lance travel）を収容するために必要な高い天井高のために、非常に高い設備投資が必要となるであろう。
【発明の開示】
【０００５】
本発明の目的は、リン含有量の高い鉱石を使用することを可能にする方法を提供することである。
【０００６】
他の目的は、現行の製鋼運用実務に容易に統合することができる方法を提供することである。
【０００７】
本発明のさらに他の目的は、本発明方法を実行するための装置を提供することである。
【０００８】
これらの目的の一つ以上は、独立請求項１に記載の通り、液体高炉銑または高炉銑と同等の組成を有する液体金属などの液体溶銑を脱リンする方法であって、前記溶銑の鋳込み流れが前記溶銑を含む容器から精製ユニット（別名、精製容器）中へ放出され、前記精製ユニット中で溶解スラグを形成する添加剤の１つ以上の流れ、および前記鋳込み流れを細分化し、溶銑を溶解金属液滴へと変化させる１つ以上の気体流が、前記鋳込み流れ中に注ぎ込まれ、１つ以上の前記気体流および／または１つ以上の添加剤の流れが気体形態または化合物形態の酸素を含み、前記溶解液滴の落下中かつ前記精製ユニットの下方に配置された受け取り容器中で収集される前に前記金属液滴、前記酸素および前記溶解スラグ間での脱リン反応を可能とする、方法によって達成される。
【０００９】
本発明による好ましい態様は、従属請求項２〜１０に記載されている。
【００１０】
これらの目的の一つ以上は、請求項１〜１０のいずれか一項に記載の方法を実施する装置であって、前記装置が、液体高炉銑または高炉銑と同等の組成を有する液体金属などの、前記液体溶銑を収容する容器を含み、前記溶銑は好ましくは既に脱硫されており、前記容器は前記溶銑の鋳込み流れを精製ユニット中に放出する手段を含み、前記精製ユニットは１つの反応チャンバーを有し、前記精製ユニットは、気体流を前記溶銑の前記鋳込み流れ内に注入して前記鋳込み流れを溶解金属液滴に細分化する少なくとも１つの第１の注入手段、および添加剤の流れを前記鋳込み流れ内および／または前記溶解液滴内に注入する少なくとも１つの第２の注入手段、および廃プロセスガスのための排出口、および前記溶解液滴が受け取り容器内で収集されることを可能とする排出口とを備える、装置によって達成される。
【００１１】
鋳込み流れは、少なくとも１つの第一の注入手段からの気体流によって溶融金属液滴に細分化される前に、実質的に垂直方向の液体溶銑を含む容器から出て、同様に実質的に垂直方向の精製ユニットに入るのが好ましい。
【００１２】
本発明による装置の好ましい態様は、従属請求項１２〜１６に記載されている。
【００１３】
本発明は、気体流を注入する前記少なくとも１つの注入手段、および／または添加剤の流れを鋳込み流れに注入する前記少なくとも１つの第２の注入手段が、前記鋳込み流れに対して０°（前記鋳込み流れに平行）〜７５°、好ましくは少なくとも１０°および／または多くとも６０°、の角度αで取り付けられている装置にも具体化されている。好ましい最大値は４５°である。これは、それぞれの注入手段が垂直に対して取り付けられている角度で、気体流および添加剤の流れが鋳込み流れに接触することを意図している。鋳込み流れが、最適脱リン性能に求められる平均直径およびサイズを有する金属液滴に完全に細分化することが達成されるように、αは選択されている。条件は、望ましい液滴サイズに流れを細分化し、制御されていて、脱炭および鉄の歩留まり損失が最小限のレベルでの最大限の脱リンに対して必要な酸化レベルおよびスラグの塩基度を達成するためのものである。好ましくは、第１のおよび／または第２の注入手段の角度は、好ましくは独立して、脱リンの最中に変化して、鋳込み流れの細分化および／または鋳込み流れへの添加剤の注入を最適化することができる。
【００１４】
容器から精製ユニット内に排出される溶銑は、本発明によって脱リンされる前に、脱硫されているのが好ましい。
【００１５】
１つ以上の気体流が、気体状酸素または酸素を含む気体状化合物を含んでいてもよい。１つ以上の添加剤の流れは、化合物形態の酸素、例えば酸化物または炭酸塩の形態の酸素、を含んでいてもよい。
【００１６】
本発明による溶銑の脱リン方法は、溶銑脱硫プラントとＢＯＳ転炉との間にある製鋼プロセスルートに位置づけられることが好ましい。溶銑を収容する容器は、好ましくは脱硫されており、好ましくは滓取されておらず、溶銑の鋳込み流れを、例えば下注ぎ法により、精製ユニット内へ提供する。注入は、そうでなければ、例えば容器を傾けて、溶銑を側壁にある出湯口から注ぐか、またはバケツのように溶銑を注ぐことによって行うことはできるが、下注ぎ法によれば、一貫性および安定性の観点から安定した鋳込み流れのための最適な状態、および鋳込み流れを周囲の外気の影響から保護するための最適な状態がもたらされる。精製ユニットは、１種以上の気体状化合物、例えば酸素、窒素、天然ガスもしくは他のガス、または固体状化合物、例えば、石灰粉、フラックス粉もしくは他の粉を注入するための１つ以上の注入機構を含み、鋳込み流れが最適脱リン性能に求められる平均直径およびサイズを有する金属液滴に完全に細分化するように、別々の位置からまたは環状リングから鋳込み流れに直接向けられたいくつかの独立した多目的バーナーモジュールまたはノズルを備えていることが好ましい。石灰、フラックスまたは他の粉の代わりに、粒を使うこともできる。ノズルは、気体状および／または固体状の化合物の超音速または亜音速噴流をもたらす。液滴サイズは、好ましくは多くとも２０ｍｍであり、好ましくは少なくとも１μｍである。後述のタイプおよび上述の目的のための追加の個々の多目的バーナーモジュールまたはノズルは、必要に応じて、精製ユニット内の他の位置に配置されてもよい。精製プロセスへの酸素流入速度および石灰粉／フラックス粉／他の粉の流入速度は、溶銑流入速度ならびに必要な酸化状態および得られるスラグの化学的性質に一致している。スラグ中の総Ｆｅは、好ましくは１０％〜４０％であり、スラグ塩基度（ＣａＯ／ＳｉＯ２）は、好ましくは１．０〜４．０である。本方法の設計によって非常に高い反応表面、比較的低い温度（従来のＢＯＳ転炉プロセスにおける注入温度である１６００℃〜１７００℃に対して１２００℃〜１５００℃）、リンを酸化するのに最適な状態またはそれに近い状態である高い酸化状態、および高いリン容量に対して最適な状態またはそれに近い状態であるスラグ組成を可能とするため、リンは金属液滴からスラグに少なくとも５０％という高いレベルの効率で移動する。
【００１７】
容器と精製ユニットとの間に、小さな格納容器（以下、タンディッシュとしても知られている）が、精製ユニット内での脱リンプロセスが溶銑を収容している容器と直接結びつけられないように、および溶銑を収容している容器が空になり、満杯の容器と取り替えられるまでの間も続けられるようにするために提供されてもよい。タンディッシュを用いる場合、溶銑の鉄静水頭が、タンディッシュ内の液体金属を一定の高さに維持することで一定に保たれていてもよい。このようにして、鋳込み流れのフロー状態を有効に維持してもよい。タンディッシュを用いる場合、溶融金属液滴へと細分化される溶銑の流れは、容器から直接排出されるよりも、むしろタンディッシュから精製ユニットの中に排出される。
【００１８】
精製ユニット内で、分散された金属液滴は、ケイ素およびリンの非常に早い除去およびＦｅ酸化、ならびに温度の大幅な上昇を確実に行う酸化および塩基性スラグ雰囲気に暴露される。同時に、分散された溶銑液滴の炭素含有量も、液滴の平均直径およびサイズの範囲に依存して量が変化するが、減少させることができる。排ガス中の煙、ならびにスラグ中のＦｅＯおよび金属ショットからの高い歩留まり損失は、分散した金属液滴の平均直径が低く、サイズ範囲が広い場合に起こり得る。したがって金属液滴のサイズは、好ましくは１μｍ〜２０ｍｍである。好適な最小液滴サイズは１００μｍである。好適な最大液滴サイズは３０００μｍである。
【００１９】
金属鋳込み流れ形状、および数、フロー状態、ノズル形状、ならびにノズルからの亜音速流れまたは超音速流れの相対方向は、平均液滴直径およびサイズ範囲を決定する上で主要な要素である。したがって、ノズルの数は、好ましくは少なくとも１つ、かつ、多くとも８つであり、より好ましくは少なくとも２つである。好適な最大数は４つのノズルである。鋳込み流れ形状は、不規則または円形もしくは長方形または両方の組合せであってもよく、流れの超音速コア長さは、ノズルから流れの距離以上または以下でよく、鋳込み流れに対する添加剤の流れまたは気体流の相対方向は、０°（鋳込み流れに平行）〜７５°であってもよい。好ましくは、この角度（α、図２参照）は、少なくとも１０°および／または多くとも６０°である。より好ましい最大角度は４５°である。添加剤の流れまたは気体流は、角度αが９０°のときに鋳込み流れに対して垂直に向いており、０〜９０°の間の角度のときは下方に傾いている。鋳込み流れを最適な脱リン性能に求められる平均直径およびサイズ範囲を有する金属液滴に完全に細分化することを達成するように、αは選択される。条件は、望ましい液滴サイズに流れを細分化し、制御された最小限レベルの脱炭および鉄の歩留まり損失で、最大限の脱リンに必要なレベルの酸化およびスラグ塩基性を達成するものであるべきである。好ましくは、第１および／または第２の注入手段の角度は、脱リン化の最中に変更可能であり、好ましくは独立して、鋳込み流れの細分化および／または液滴流れへの添加剤の注入を最適化することを可能にする。
【００２０】
ある態様において、精製ユニットと脱リン金属を収集する受け取り容器との間に、受け取り容器が満杯の場合に受け取り容器を交換するために停止する必要のない、精製ユニットの連続的使用を可能とする手段が提供される。これらの手段は、満杯の受け取り容器を空のものと交換する間、脱リンされた金属を収集することができる緩衝容器または緩衝タンディッシュから構成されていてもよい。
【００２１】
本発明による方法の利点は、比較的低い資本コストおよびランニングコストで実施することができ、物流への影響が最小であり、高い生産性を有し、急速精製のシンプルで効果的な発想である点にあり、特に調節された酸化および塩基性環境における溶銑液滴の制御された生成を介する、単位時間当たりの溶銑が比較的少量である点にある。
【００２２】
ある態様において、注入された添加剤は  注入可能な品質まで適切に処理された転炉スラグを脱炭することで回収してもよい。したがって、石灰フラックスは予備溶解されるので、容易に溶けるであろう。
【００２３】
ある態様において、注入された添加剤は、合金または合金鉄の微粒子であってもよい。したがって、周囲環境の化学はさらに変化してもよい。これらの合金または合金鉄の微粒子は、回収された合金または鉄合金の微粒子であってもよい。
【図面の簡単な説明】
【００２４】
本発明を、以下の模式的かつ非限定的な図面を用いてさらに説明する。
【図１】図１は、本発明による方法を実施する装置の模式図を示したものである。
【図２】図２は、鋳込み流れ（ＰＳ）とノズル（ｎ）に関する角度αを示したものである。
【図３】図３は、本発明による方法を実施する装置のより現実的な図を示したものである。
【発明を実施するための形態】
【００２５】
図１は、溶銑を収容する容器と精製ユニット（図１には精製容器と示されている）の間にタンディッシュを有する、本発明による装置を示すものである。図１において酸素注入および石灰注入で示されている注入口は、本発明の文脈における気体流と添加剤の流れである。製鋼プロセスルート内で、装置は溶銑脱硫プラントとＢＯＳ転炉との間に一列に並んで配置されている。好ましくは脱硫され、下注ぎ容器に収容された溶銑（滓取されていない）は、タンディッシュの中に下注ぎされ、次いで精製ユニットへの鋳込み流れとしてタンディッシュから下注ぎされる。精製ユニットへの鋳込み流れの流速は、ロードセルを介して監視および制御可能である。１つ以上の超音速または亜音速ガス噴流は、単一の多目的モジュールもしくはノズルに組み込まれるか、別々の注入器として組み込まれるかのいずれかでよい、酸素／窒素／他のガス／石灰粉／フラックス粉／他の粉／天然ガスバーナーモジュールまたはノズルからの出力として、別々の位置からか、もしくは環状リングから鋳込み流れの中に直接向けられる。  
【００２６】
超音速または亜音速の酸素、窒素、他のガス、石灰粉、フラックス粉または他の粉、または天然ガスを注入する、１つ以上の注入機構を備える追加の個別の多目的バーナーモジュールまたはノズルは、必要に応じて、精製ユニットの上端または側壁の他の位置に配置されてもよい。精製プロセスへの、酸素の流入速度および石灰粉／フラックス粉／他の粉の流入速度は、鋳込み流れの鋳込み速度と一致する。
【００２７】
精製ユニット内で、金属液滴、酸素および溶解スラグは、金属液滴が受け取り容器へ重力によって落下するのに要する時間の間に化学的に反応することになる。ケイ素およびリンの精製は、鉄の酸化および急激な温度上昇によって達成されることになる。さらなる精製反応も、受け取り取鍋内のスラグと金属の間で起こることになる。ガスで攪拌することによって、スラグと金属が化学的に平衡に近づくことを確実にすることができる。いくらかの炭素の酸化も予測され、これにより受け取り取鍋内での大量のスラグ発泡につながり得る。その結果、受け取り容器には、これを収容するために適切な広い乾舷が必要となる。
【００２８】
バッチ精製プロセス終了後、受け取り取鍋（ここでは、移動取鍋または充填取鍋）は、遠ざけられ、スラグ滓取ユニットまたは他のスラグ除去機器を用いてスラグが取り除かれる。スラグは、金属鉄の歩留まり損失を低減するために、スラグ滓取またはスラグ除去に先立ち予備調整を必要としてもよい。サンプリングおよび温度測定の後に、脱リンされ、かつ、部分的に脱炭された溶銑は、一般的に約１２５０℃〜１５００℃の温度を有し、移動されて、既に必要なスクラップ装填を収容している脱炭転炉に充填される。転炉での脱炭プロセスの間に、酸素流速は現行の実務よりも大幅に高くてもよく、最大１５００Ｎｍ３／分の値を有していてもよい。その結果、転炉での処理時間が現行の実務よりも大幅に短く、生産性に重大な利益をもたらすことが期待される。
【００２９】
受け取り取鍋から滓取され（すなわち、除去され）、現在脱炭プロセス用の充填取鍋にあるスラグのリン含有量は、スラグを肥料製品用の主成分として用いることを確実にするのに十分なほど高いであろう。
【００３０】
制御システムは、好ましくは、注入物質投入量、鋳込み流れ速度、金属およびスラグの組成サンプリングおよび制御、温度測定、ならびに／または排ガス分析監視、のうちの１つ、複数または全ての柔軟かつ独立した制御を含む。
【００３１】
温度は、スラグのリンに対する容量および金属液滴のサイズに影響することから、性能に影響する。温度が高すぎると、脱リン反応が遅くなるか、停止するか、あるいは逆反応が起きることがある。一方で、反応容器は適切に予熱して温度損失を低いレベルに確保する必要がある。溶銑温度の変化は、化学的な熱（ケイ素とＦｅ（＋炭素、マンガン）の酸化）、化学的な熱（天然ガスバーナー）、ならびに伝導性熱損失、対流熱損失および放射熱損失の組合せによって影響され得る。
【００３２】
転炉を充填する際に投入するリンは通常運転の場合よりも大幅に低く、溶銑のケイ素含有量は無視できるため、ＢＯＳ転炉内での脱炭時間は高い酸素吹き込み速度を利用することで低減することができる。このことは転炉の生産性を高めるのに役立つ。スラグの跳ね返りおよび耐火物のメンテナンスの必要が減少し、同様に転炉の熱損失も低下する、あまり積極的でないスラグを用いることができる。高い流速の酸素ランスを転炉に用いることができる。
【００３３】
脱炭スラグは、脱リン反応器にリサイクルされ、そこで予備溶解フラックス添加物として注入されることができる。
【図２】
2014521837.tif 000003
【図１】
2014521837.tif 000004
【図３】
2014521837.tif 000005
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
液体高炉銑または高炉銑と同等の組成を有する液体金属などの液体溶銑を脱リンする方法であって、前記溶銑の鋳込み流れが前記溶銑を含む容器から精製ユニット中へ放出され、前記精製ユニット中で溶解スラグを形成する添加剤の１つ以上の流れ、および前記鋳込み流れを細分化し、溶銑を溶解金属液滴へと変化させる１つ以上の気体流が、前記鋳込み流れ中に注ぎ込まれ、１つ以上の前記気体流および／または１つ以上の添加剤の流れが気体形態または化合物形態の酸素を含み、前記溶解液滴の落下中かつ前記精製ユニットの下方に配置された受け取り容器中で収集される前に前記金属液滴、前記酸素および前記溶解スラグ間での脱リン反応を可能とする、方法。
【請求項２】
前記液体溶銑が請求項１による脱リン以前に脱硫される、請求項１に記載の方法。
【請求項３】
前記１つ以上の添加剤の流れ、および／または前記１つ以上のガス流が、酸素、窒素、天然ガス、他のガス、石灰粉または石灰粒、フラックス粉またはフラックス粒、他の粉または粒の１種以上を注入するための、１つ以上の注入機構を含む１つ以上の個別の多目的バーナーモジュールまたはノズルを用いて提供される、請求項１または２に記載の方法。
【請求項４】
前記１つ以上の気体流が、前記溶銑の流れに対して下方に角度αで向けられる、請求項１〜３のいずれか一項に記載の方法。
【請求項５】
前記角度αが１０°〜６０°である、請求項４に記載の方法。
【請求項６】
前記１つ以上の添加剤の流れが、石灰、予備溶解されたスラグ、フラックス、合金鉄または合金粉もしくは合金粒の１種以上を含む、請求項１〜５のいずれか一項に記載の方法。
【請求項７】
前記金属液滴が、１μｍ〜２０ｍｍの直径、より好ましくは１００μｍ〜３０００μｍの直径、を有する、請求項１〜６のいずれか一項に記載の方法。
【請求項８】
前記受け取り容器がガス攪拌されている、請求項１〜７のいずれか一項に記載の方法。
【請求項９】
前記添加剤が、回収された脱炭転炉スラグを含むか、回収された脱炭転炉スラグからなる、請求項１〜８のいずれか一項に記載の方法。
【請求項１０】
前記受け取り容器中の前記溶銑が、実質的に滓取またはスラグ除去操作に付されて、転炉に充填する前および前記転炉内での脱炭操作前に前記スラグを前記溶銑から除去する、請求項１〜９のいずれか一項に記載の方法。
【請求項１１】
請求項１〜１０のいずれか一項に記載の方法を実施する装置であって、前記装置が、液体高炉銑または高炉銑と同等の組成を有する液体金属などの、前記液体溶銑を収容する容器を含み、前記溶銑は好ましくは既に脱硫されており、前記容器は前記溶銑の鋳込み流れを精製ユニット中に放出する手段を含み、前記精製ユニットは１つの反応チャンバーを有し、前記精製ユニットは、気体状酸素または酸素を含む気体状化合物を含む気体流を前記溶銑の前記鋳込み流れ内に注入して前記鋳込み流れを溶解金属液滴に細分化する少なくとも１つの第１の注入手段、および添加剤の流れを前記鋳込み流れ内および／または前記溶解液滴内に注入する少なくとも１つの第２の注入手段、および廃プロセスガスのための排出口、および前記溶解液滴が受け取り容器内で収集されることを可能とする排出口とを備え、気体流を注入する前記少なくとも１つの注入手段、および添加剤の流れを鋳込み流れに注入する前記少なくとも１つの第２の注入手段が、前記鋳込み流れに対して１０°〜７５°の角度αで取り付けられている、装置。
【請求項１２】
前記第１のおよび／または第２の注入手段の角度αが、前記脱リンの最中に変化して、前記鋳込み流れの細分化および／または前記鋳込み流れへの前記添加剤の注入を最適化することが可能である、請求項１１に記載の装置。
【請求項１３】
１つ、それ以上または全ての前記注入手段が超音速噴出である、請求項１１または１２に記載の装置。
【請求項１４】
追加の注入手段が、前記精製ユニットの上端または側壁に沿って提供される、および／または前記受け取り容器が、ガス攪拌、好ましくは底攪拌、されている、請求項１１〜１３のいずれか一項に記載の装置。
【請求項１５】
使用時に前記溶銑を収容する前記容器と前記精製ユニットとの間に、タンディッシュを備え、連続製造および安定した一定の鉄静水頭を可能とし、前記タンディッシュが前記溶銑の流れを前記精製ユニット内に放出するための穴を備える、請求項１１〜１４のいずれか一項に記載の装置。
【国際調査報告】
2014521837.tif 000006
2014521837.tif 000007
2014521837.tif 000008